(57)【要約】【課題】従来のものに比べ、高温、かつ低加湿ないし無加湿の運転条件下にて高い発電特性を得ることができる固体高分子形燃料電池用膜電極接合体を提供する。【解決手段】固体高分子電解質ポリマーを含む触媒層１１を有するアノード１３と、固体高分子電解質ポリマーを含む触媒層１１を有するカソード１４と、アノード１３とカソード１４との間に配置された高分子電解質膜１５とを備え、カソード１４の触媒層１１が、固体高分子電解質ポリマーとして、イオン交換容量が０．９〜２．５ミリ当量／ｇ乾燥樹脂であり、高真空法にて温度１００℃の条件で測定した酸素透過係数が１×１０−１２〔ｃｍ３（Ｎｏｒｍａｌ）・ｃｍ／ｃｍ２・ｓ・Ｐａ〕以上であり、かつ１００℃の酸素／窒素分離係数が２．５以上であるポリマー（Ｈ）を含む。【選択図】図１
2011065838.tif 000002
【特許請求の範囲】
【請求項１】
固体高分子電解質ポリマーを含む触媒層を有するアノードと、
固体高分子電解質ポリマーを含む触媒層を有するカソードと、
前記アノードと前記カソードとの間に配置された高分子電解質膜とを備え、
前記カソードの触媒層が、前記固体高分子電解質ポリマーとして、イオン交換容量が０．９〜２．５ミリ当量／ｇ乾燥樹脂であり、高真空法にて温度１００℃の条件で測定した酸素透過係数が１×１０−１２〔ｃｍ３（Ｎｏｒｍａｌ）・ｃｍ／ｃｍ２・ｓ・Ｐａ〕以上であり、かつ１００℃の酸素／窒素分離係数が２．５以上であるポリマー（Ｈ）を含むことを特徴とする固体高分子形燃料電池用膜電極接合体。
【請求項２】
前記ポリマー（Ｈ）が、環状構造を有し、かつイオン交換基またはその前駆体基を有さない繰り返し単位（Ａ）、およびまたは環状構造を有し、かつイオン交換基またはその前駆体基を有する繰り返し単位（Ｂ）を有し、ポリマー（Ｈ）中の全繰り返し単位のうち、前記繰り返し単位（Ａ）と前記繰り返し単位（Ｂ）との合計の割合が、２０モル％以上である、請求項１に記載の固体高分子形燃料電池用膜電極接合体。
【請求項３】
前記カソードの触媒層が、１５０〜１８０℃の温度で、１〜６０分熱処理されたものである、請求項１または２に記載の固体高分子形燃料電池用膜電極接合体。
【発明の詳細な説明】
【技術分野】
【０００１】
本発明は、固体高分子形燃料電池用の膜電極接合体に関する。
【背景技術】
【０００２】
固体高分子形燃料電池は、たとえば、２つのセパレータの間に膜電極接合体を挟んでセルを形成し、複数のセルをスタックしたものである。膜電極接合体は、触媒層を有するアノードおよびカソードと、アノードとカソードとの間に配置された固体高分子電解質膜とを備えたものであり、触媒層は、白金微粒子をカーボンに担持した触媒と固体高分子電解質ポリマーとを含む。
【０００３】
該固体高分子電解質ポリマーとしては、下記ポリマー（１）がよく知られている。
下式（ｍ１）で表される化合物に基づく繰り返し単位とテトラフルオロエチレン（以下、ＴＦＥと記す。）に基づく繰り返し単位とを有するポリマーの−ＳＯ２Ｆ基をスルホン酸基（−ＳＯ３Ｈ基）に変換したポリマー（１）。
ＣＦ２＝ＣＦ（ＯＣＦ２ＣＦＺ）ｍＯｐ（ＣＦ２）ｎＳＯ２Ｆ  ・・・（ｍ１）。
ただし、Ｚは、フッ素原子またはトリフルオロメチル基であり、ｍは、０〜３の整数であり、ｐは、０または１であり、ｎは、１〜１２であり、ｍ＋ｐ＞０である。
【０００４】
固体高分子形燃料電池には、燃料電池システムの簡素化や低コスト化のために、反応ガス（燃料ガスおよび酸化剤ガス）の相対湿度が低い低加湿ないし無加湿条件（たとえば、固体高分子形燃料電池に供給される酸化剤ガスの相対湿度が固体高分子形燃料電池内の温度において３０％以下）における運転が求められている。また、発電電圧や発電効率の向上のために、より高い温度（たとえば、固体高分子形燃料電池内の温度が９０〜１４０℃）における運転が求められている。
【０００５】
固体高分子形燃料電池における反応は、下式（Ｒ１）、（Ｒ２）で表わされる。式（Ｒ２）で表わされるカソードでの反応が律速となるといわれており、該反応を促進するためには、反応場におけるプロトン濃度および酸素濃度を高める必要がある。
アノード：Ｈ２  →  ２Ｈ＋  ＋  ２ｅ−                    ・・・（Ｒ１）、
カソード：２Ｈ＋  ＋  １／２Ｏ２  ＋  ２ｅ−  →  Ｈ２Ｏ  ・・・（Ｒ２）。
【０００６】
したがって、高温、かつ低加湿ないし無加湿条件下にて充分な発電特性（出力電圧等）を発揮させるためには、固体高分子電解質ポリマーのイオン交換容量を高くし、かつ高温での酸素透過性を高める必要がある。通常、ポリマーのガス透過性は高温になると高くなるため、固体高分子電解質ポリマーがある程度のガス透過性を有していれば、高温での酸素透過性が充分に得られる。
【０００７】
また、カソードには、通常、空気が供給されるため、固体高分子電解質ポリマーの酸素／窒素分離係数が高いと、より高濃度の酸素が反応場に供給され、より高い発電特性が得られる。
【０００８】
カソードにおける酸素濃度を高める試みとして、高真空法にて温度２５℃の条件で測定した酸素透過係数が５×１０−１１〔ｃｍ３（Ｎｏｒｍａｌ）・ｃｍ／ｃｍ２・ｓ・Ｐａ〕以上であり、かつイオン交換基を有さない高分子化合物を触媒層に含ませることが提案されている（特許文献１）。
【０００９】
しかし、該高分子化合物は、酸素透過性は高いものの、イオン交換基を有していないため、触媒層におけるイオン交換基の濃度が低下し、プロトン濃度を高めることができない。特に、低加湿ないし無加湿条件下における運転では発電特性が充分に発揮できないという問題がある。
【００１０】
該問題を解決する手段として、等圧ガスクロマトグラフィ法にて温度８０℃、相対湿度８０％の条件で測定した酸素透過係数が５×１０−１2〔ｃｍ３（Ｎｏｒｍａｌ）・ｃｍ／ｃｍ２・ｓ・Ｐａ〕以上である含フッ素イオン交換樹脂を触媒層に含ませることが提案されている（特許文献２）。
【００１１】
しかし、該酸素透過係数の値は、温度８０℃、相対湿度８０％と比較的高い加湿度での値であり、より高温、かつ低加湿条件下における運転では、充分な発電特性が得られるかどうか不明である。また、酸素／窒素分離性に関する検討はなされていない。
【先行技術文献】
【特許文献】
【００１２】
【特許文献１】特開２００２−２５２００１号公報
【特許文献２】特開２００３−０３６８５６号公報
【発明の概要】
【発明が解決しようとする課題】
【００１３】
本発明は、従来のものに比べ、高温、かつ低加湿ないし無加湿の運転条件下にて高い発電特性を得ることができる固体高分子形燃料電池用膜電極接合体を提供する。
【課題を解決するための手段】
【００１４】
本発明の固体高分子形燃料電池用膜電極接合体は、固体高分子電解質ポリマーを含む触媒層を有するアノードと、固体高分子電解質ポリマーを含む触媒層を有するカソードと、前記アノードと前記カソードとの間に配置された高分子電解質膜とを備え、前記カソードの触媒層が、前記固体高分子電解質ポリマーとして、イオン交換容量が０．９〜２．５ミリ当量／ｇ乾燥樹脂であり、高真空法にて温度１００℃の条件で測定した酸素透過係数が１×１０−１２〔ｃｍ３（Ｎｏｒｍａｌ）・ｃｍ／ｃｍ２・ｓ・Ｐａ〕以上であり、かつ１００℃の酸素／窒素分離係数が２．５以上であるポリマー（Ｈ）を含むことを特徴とする。
【００１５】
前記ポリマー（Ｈ）は、環状構造を有し、かつイオン交換基またはその前駆体基を有さない繰り返し単位（Ａ）、およびまたは環状構造を有し、かつイオン交換基またはその前駆体基を有する繰り返し単位（Ｂ）を有し、ポリマー（Ｈ）中の全繰り返し単位のうち、前記繰り返し単位（Ａ）と前記繰り返し単位（Ｂ）との合計の割合が、２０モル％以上であることが好ましい。
前記カソードの触媒層は、１５０〜１８０℃の温度で、１〜６０分熱処理されたものであることが好ましい。
【発明の効果】
【００１６】
本発明の固体高分子形燃料電池用膜電極接合体は、従来のものに比べ、高温、かつ低加湿ないし無加湿の運転条件下にて高い発電特性を得ることができる。
【図面の簡単な説明】
【００１７】
【図１】本発明の膜電極接合体の一例を示す断面図である。
【図２】本発明の膜電極接合体の他の例を示す断面図である。
【発明を実施するための形態】
【００１８】
本明細書においては、式（Ｕ１）で表される繰り返し単位を単位（Ｕ１）と記す。他の式で表される繰り返し単位も同様に記す。
また、本明細書においては、式（Ｍ１−１）で表される化合物を化合物（Ｍ１−１）と記す。他の式で表される化合物も同様に記す。
【００１９】
本発明における繰り返し単位とは、モノマーが重合することによって形成された該モノマーに由来する単位を意味する。繰り返し単位は、重合反応によって直接形成された単位であってもよく、ポリマーを処理することによって該単位の一部が別の構造に変換された単位であってもよい。
本発明におけるモノマーとは、重合反応性の炭素−炭素二重結合を有する化合物を意味する。
【００２０】
本発明におけるイオン交換基とは、Ｈ＋、一価の金属カチオン、アンモニウムイオン等を有する基を意味する。イオン交換基としては、スルホン酸基、スルホンイミド基、スルホンメチド基等が挙げられる。
本発明における前駆体基とは、加水分解処理、酸型化処理等の公知の処理によりイオン交換基に変換できる基を意味する。前駆体基としては、−ＳＯ２Ｆ基等が挙げられる。
【００２１】
＜膜電極接合体＞
図１は、本発明の固体高分子形燃料電池用膜電極接合体（以下、膜電極接合体と記す。）の一例を示す断面図である。
膜電極接合体１０は、固体高分子電解質ポリマーを含む触媒層１１およびガス拡散層１２を有するアノード１３と、固体高分子電解質ポリマーを含む触媒層１１およびガス拡散層１２を有するカソード１４と、アノード１３とカソード１４との間に、触媒層１１に接した状態で配置される固体高分子電解質膜１５とを備える。
【００２２】
本発明においては、カソード１４の触媒層１１が、固体高分子電解質ポリマーとして、イオン交換容量が０．９〜２．５ミリ当量／ｇ乾燥樹脂であり、高真空法にて温度１００℃の条件で測定した酸素透過係数が１×１０−１２〔ｃｍ３（Ｎｏｒｍａｌ）・ｃｍ／ｃｍ２・ｓ・Ｐａ〕以上であり、かつ１００℃の酸素／窒素分離係数が２．５以上であるポリマー（Ｈ）を含むことに特徴がある。
【００２３】
（ポリマー（Ｈ））
ポリマー（Ｈ）のイオン交換容量は、０．９〜２．５ミリ当量／ｇ乾燥樹脂である。イオン交換容量が０．９ミリ当量／ｇ乾燥樹脂以上であれば、低加湿ないし無加湿条件下におけるプロトン導電性が低くなりすぎない。イオン交換容量が２．５ミリ当量／ｇ乾燥樹脂以下であれば、ポリマー（Ｈ）の膨潤度が高くなりすぎない。そのため、生成水がフラッディングを起こして空気の供給を妨げたり、生成水にポリマー（Ｈ）が溶解したりすることがない。イオン交換容量は、低加湿ないし無加湿条件下におけるプロトン導電性を確保でき、かつ過度な膨潤も起こらない点から、１．０〜２．２ミリ当量／ｇ乾燥樹脂が好ましく、高温、かつ無加湿条件下に好適な点から、１．６〜２．０ミリ当量／ｇ乾燥樹脂がより好ましい。
【００２４】
ポリマー（Ｈ）の酸素透過係数は、１×１０−１２〔ｃｍ３（Ｎｏｒｍａｌ）・ｃｍ／ｃｍ２・ｓ・Ｐａ〕以上である。酸素透過係数が１×１０−１２〔ｃｍ３（Ｎｏｒｍａｌ）・ｃｍ／ｃｍ２・ｓ・Ｐａ〕以上であれば、反応場における酸素濃度が高くなり、反応が進行しやすくなる。酸素透過係数は、３×１０−１２〔ｃｍ３（Ｎｏｒｍａｌ）・ｃｍ／ｃｍ２・ｓ・Ｐａ〕以上が好ましく、５×１０−１２〔ｃｍ３（Ｎｏｒｍａｌ）・ｃｍ／ｃｍ２・ｓ・Ｐａ〕以上がより好ましい。なお、酸素透過係数の上限は特に限定されないが、プロトン導電性を確保しつつ、５×１０−１１〔ｃｍ３（Ｎｏｒｍａｌ）・ｃｍ／ｃｍ２・ｓ・Ｐａ〕以上の酸素透過係数を有する固体高分子電解質ポリマーを合成することは困難である点から、通常は５×１０−１１〔ｃｍ３（Ｎｏｒｍａｌ）・ｃｍ／ｃｍ２・ｓ・Ｐａ〕未満である。
【００２５】
本発明における酸素透過係数は、固体高分子電解質ポリマーから作製したキャスト膜をガス透過測定装置にセットし、高真空法に基づいて温度１００℃の条件で測定したキャスト膜の酸素透過係数である。
【００２６】
ポリマー（Ｈ）の１００℃の酸素／窒素分離係数は、２．５以上であり、２．７以上が好ましく、３．０以上がより好ましい。１００℃の酸素／窒素分離係数が２．５以上であれば、反応場における酸素濃度が充分に高まり、発電特性が向上する。
【００２７】
本発明における１００℃の酸素／窒素分離係数は、固体高分子電解質ポリマーから作製したキャスト膜をガス透過測定装置にセットし、高真空法に基づいて温度１００℃の条件で測定したキャスト膜の酸素透過係数と窒素透過係数との比である。
【００２８】
ポリマー（Ｈ）の質量平均分子量は、１×１０４〜１×１０７が好ましく、５×１０４〜５×１０６がより好ましく、１×１０５〜３×１０６がさらに好ましい。ポリマー（Ｈ）の質量平均分子量が１×１０４以上であれば、膨潤度等の物性が経時的に変化しにくく、耐久性が充分となる。ポリマー（Ｈ）の質量平均分子量が１×１０７以下であれば、溶液化および成形が容易となる。
【００２９】
固体高分子電解質ポリマーの質量平均分子量は、ＴＱ値を測定することにより評価できる。ＴＱ値（単位：℃）は、ポリマーの分子量の指標であり、長さ１ｍｍ、内径１ｍｍのノズルを用い、２．９４ＭＰａの押出し圧力の条件でポリマーの溶融押出しを行った際の押出し量が１００ｍｍ３／秒となる温度である。たとえば、ＴＱ値が２００〜３００℃であるポリマーは、ポリマーを構成する繰り返し単位の組成で異なるが、質量平均分子量が１×１０５〜１×１０６に相当する。
【００３０】
ポリマー（Ｈ）としては、環状構造を有し、かつイオン交換基またはその前駆体基を有さない繰り返し単位（Ａ）、およびまたは環状構造を有し、かつイオン交換基またはその前駆体基を有する繰り返し単位（Ｂ）を有するポリマー（Ｈ１）が好ましい。主鎖に環状構造を有する繰り返し単位を有するポリマー（Ｈ１）は、高温において高い酸素透過性、および高い酸素／窒素分離特性を発現する。
【００３１】
ポリマー（Ｈ１）は、必要に応じて環状構造を有さず、かつイオン交換基またはその前駆体基を有する繰り返し単位（Ｃ）、およびまたは他の繰り返し単位（Ｄ）を有していてもよい。
【００３２】
ポリマー（Ｈ１）中の全繰り返し単位のうち、繰り返し単位（Ａ）と繰り返し単位（Ｂ）との合計（以下、これらをまとめて環状構造を有する繰り返し単位とも記す。）の割合は、２０モル％以上である。環状構造の種類によっても異なるが、環状構造を有する繰り返し単位の割合は、高温での酸素透過係数や酸素／窒素分離係数が高く点から、４０モル％以上が好ましく、６０モル％以上がより好ましい。
【００３３】
繰り返し単位（Ａ）：
繰り返し単位（Ａ）としては、単位（Ｕ１）〜（Ｕ４）が好ましい。
【００３４】
【化１】
2011065838.tif 000003
【００３５】
ただし、ｃは１〜４の整数であり、Ｒ１、Ｒ２はそれぞれ独立にフッ素原子またはトリフルオロメチル基であり、Ｒ３は炭素数１〜８のペルフルオロアルキル基またはペルフルオロアルコキシ基である。
単位（Ｕ１）〜（Ｕ４）は、４〜７員環が好ましく、環の安定性の点から、５員環または６員環がより好ましい。
【００３６】
繰り返し単位（Ａ）を構成し得るモノマー（ａ）としては、環状構造を有し、かつイオン交換基またはその前駆体基を有さないモノマー（ａ１）、またはイオン交換基またはその前駆体基を有さず、重合と同時に環状構造を形成し得る環化重合性モノマー（以下、モノマー（ａ２）と記す。）が挙げられる。
【００３７】
モノマー（ａ１）としては、ペルフルオロ（２，２−ジメチル−１，３−ジオキソール）（以下、ＰＤＤと記す。）、ペルフルオロ（１，３−ジオキソール）、ペルフルオロ（２−メチレン−４−メチル−１，３−ジオキソラン）（以下、ＭＭＤと記す。）、２，２，４−トリフルオロ−５−トリフルオロメトキシ−１，３−ジオキソール等が挙げられる。
【００３８】
モノマー（ａ２）としては、ペルフルオロ（３−ブテニルビニルエーテル）（以下、ＢＶＥと記す。）、ペルフルオロ［（１−メチル−３−ブテニル）ビニルエーテル］、ペルフルオロ（アリルビニルエーテル）、１，１’−［（ジフルオロメチレン）ビス（オキシ）］ビス［１，２，２−トリフルオロエチレン］等が挙げられる。
【００３９】
モノマー（ａ１）またはモノマー（ａ２）に基づく繰り返し単位の具体例としては、ＰＤＤに基づく繰り返し単位（Ｕ１−１）、ＢＶＥに基づく繰り返し単位（Ｕ３−１）、ＭＭＤに基づく繰り返し単位（Ｕ４−１）等が挙げられる。
【００４０】
【化２】
2011065838.tif 000004
【００４１】
繰り返し単位（Ｂ）：
繰り返し単位（Ｂ）としては、単位（Ｕ５）が好ましい。
【００４２】
【化３】
2011065838.tif 000005
【００４３】
ただし、Ｒ１１は、エーテル結合性酸素原子を有してもよい２価のペルフルオロ有機基であり、Ｒ１２、Ｒ１３、Ｒ１５、Ｒ１６は、それぞれ独立にエーテル結合性酸素原子を有してもよい１価のペルフルオロ有機基またはフッ素原子であり、Ｒ１４は、エーテル結合性酸素原子を有してもよい１価のペルフルオロ有機基、フッ素原子、または−Ｒ１１（ＳＯ２Ｘ（ＳＯ２Ｒｆ）ｄ）−Ｍ＋基であり、Ｒｆは、エーテル結合性酸素原子を有していてもよいペルフルオロアルキル基であり、Ｘは、酸素原子、窒素原子または炭素原子であり、ｄは、Ｘが酸素原子の場合０であり、Ｘが窒素原子の場合１であり、Ｘが炭素原子の場合２であり、Ｍ＋は、Ｈ＋、一価の金属カチオン、または１以上の水素原子が炭化水素基と置換されていてもよいアンモニウムイオンである。
【００４４】
単位（Ｕ５）としては、単位（Ｕ５）を構成し得るモノマーの合成が容易である点および重合反応性が高い点から、単位（Ｕ５−１）が特に好ましい。
【００４５】
【化４】
2011065838.tif 000006
【００４６】
繰り返し単位（Ｃ）：
繰り返し単位（Ｃ）としては、−ＳＯ２Ｆ基を有するペルフルオロビニルエーテルに基づく繰り返し単位の−ＳＯ２Ｆ基を酸性基に変換した繰り返し単位が好ましい。具体的には、単位（Ｕ６）または単位（Ｕ７）が好ましい。
【００４７】
【化５】
2011065838.tif 000007
【００４８】
ただし、Ｑ１は、エーテル結合性酸素原子を有していてもよいペルフルオロアルキレン基であり、Ｑ２は、単結合、またはエーテル結合性酸素原子を有していてもよいペルフルオロアルキレン基であり、Ｒｆ１は、エーテル結合性酸素原子を有していてもよいペルフルオロアルキル基であり、Ｘ１は、酸素原子、窒素原子または炭素原子であり、ａは、Ｘ１が酸素原子の場合０であり、Ｘ１が窒素原子の場合１であり、Ｘ１が炭素原子の場合２であり、Ｙ１は、フッ素原子または１価のペルフルオロ有機基であり、ｓは、０または１であり、
Ｑ３は、単結合、またはエーテル結合性酸素原子を有していてもよいペルフルオロアルキレン基であり、Ｒｆ２は、エーテル結合性酸素原子を有していてもよいペルフルオロアルキル基であり、Ｘ２は、酸素原子、窒素原子または炭素原子であり、ｂは、Ｘ２が酸素原子の場合０であり、Ｘ２が窒素原子の場合１であり、Ｘ２が炭素原子の場合２であり、Ｙ２は、フッ素原子または１価のペルフルオロ有機基であり、ｔは、０または１である。
単結合は、ＣＹ１またはＣＹ２の炭素原子と、ＳＯ２のイオウ原子とが直接結合していることを意味する。
有機基は、炭素原子を１以上含む基を意味する。
【００４９】
単位（Ｕ６）：
Ｑ１、Ｑ２のペルフルオロアルキレン基がエーテル結合性酸素原子を有する場合、該酸素原子は、１個であってもよく、２個以上であってもよい。また、該酸素原子は、ペルフルオロアルキレン基の炭素原子−炭素原子結合間に挿入されていてもよく、炭素原子結合末端に挿入されていてもよい。
ペルフルオロアルキレン基は、直鎖状であってもよく、分岐状であってもよく、直鎖状であることが好ましい。
ペルフルオロアルキレン基の炭素数は、１〜６が好ましく、１〜４がより好ましい。炭素数が６以下であれば、単位（Ｕ６）を構成し得るモノマーの沸点が低くなり、蒸留精製が容易となる。また、炭素数が６以下であれば、ポリマー（Ｈ１）の当量重量の増加が抑えられ、プロトン導電性の低下が抑えられる。
【００５０】
Ｑ２は、エーテル結合性酸素原子を有していてもよい炭素数１〜６のペルフルオロアルキレン基であることが好ましい。Ｑ２がエーテル結合性酸素原子を有していてもよい炭素数１〜６のペルフルオロアルキレン基であれば、Ｑ２が単結合である場合に比べ、長期にわたって固体高分子形燃料電池を運転した際に、発電特性の安定性に優れる。
Ｑ１、Ｑ２の少なくとも一方は、エーテル結合性酸素原子を有する炭素数１〜６のペルフルオロアルキレン基であることが好ましい。エーテル結合性酸素原子を有する炭素数１〜６のペルフルオロアルキレン基を有する含フッ素モノマーは、フッ素ガスによるフッ素化反応を経ずに合成できるため、収率が良好で、製造が容易である。
【００５１】
Ｒｆ１のペルフルオロアルキル基は、直鎖状であってもよく、分岐状であってもよく、直鎖状であることが好ましい。
ペルフルオロアルキル基の炭素数は、１〜６が好ましく、１〜４がより好ましい。ペルフルオロアルキル基としては、トリフルオロメチル基またはペンタフルオロエチル基が好ましい。
単位（Ｕ６）が２つ以上のＲｆ１を有する場合、Ｒｆ１は、それぞれ同じ基であってもよく、それぞれ異なる基であってもよい。
【００５２】
−（ＳＯ２Ｘ１（ＳＯ２Ｒｆ１）ａ）−Ｈ＋基は、イオン交換基である。
−（ＳＯ２Ｘ１（ＳＯ２Ｒｆ１）ａ）−Ｈ＋基としては、スルホン酸基（−ＳＯ３−Ｈ＋基）、スルホンイミド基（−ＳＯ２Ｎ（ＳＯ２Ｒｆ１）−Ｈ＋基）、またはスルホンメチド基（−ＳＯ２Ｃ（ＳＯ２Ｒｆ１）２）−Ｈ＋基）が挙げられる。
Ｙ１としては、フッ素原子、またはエーテル結合性酸素原子を有していてもよい炭素数１〜６の直鎖のペルフルオロアルキル基が好ましい。
【００５３】
単位（Ｕ６）としては、単位（Ｕ６−１）が好ましく、ポリマー（Ｈ１）の製造が容易であり、工業的実施が容易である点から、単位（Ｕ６−１１）、単位（Ｕ６−１２）または単位（Ｕ６−１３）がより好ましい。
【００５４】
【化６】
2011065838.tif 000008
【００５５】
ただし、ＲＦ１１は、単結合、またはエーテル結合性酸素原子を有していてもよい炭素数１〜６の直鎖状のペルフルオロアルキレン基であり、ＲＦ１２は、炭素数１〜６の直鎖状のペルフルオロアルキレン基である。
【００５６】
単位（Ｕ７）：
Ｑ３のペルフルオロアルキレン基がエーテル結合性酸素原子を有する場合、該酸素原子は、１個であってもよく、２個以上であってもよい。また、該酸素原子は、ペルフルオロアルキレン基の炭素原子−炭素原子結合間に挿入されていてもよく、炭素原子結合末端に挿入されていてもよい。
ペルフルオロアルキレン基は、直鎖状であってもよく、分岐状であってもよい。
ペルフルオロアルキレン基の炭素数は、１〜６が好ましく、１〜４がより好ましい。炭素数が６以下であれば、ポリマー（Ｈ１）の当量重量の増加が抑えられ、プロトン導電性の低下が抑えられる。
【００５７】
Ｒｆ２のペルフルオロアルキル基は、直鎖状であってもよく、分岐状であってもよく、直鎖状であることが好ましい。
ペルフルオロアルキル基の炭素数は、１〜６が好ましく、１〜４がより好ましい。ペルフルオロアルキル基としては、トリフルオロメチル基またはペンタフルオロエチル基が好ましい。
【００５８】
−（ＳＯ２Ｘ２（ＳＯ２Ｒｆ２）ｂ）−Ｈ＋基は、イオン交換基である。
−（ＳＯ２Ｘ２（ＳＯ２Ｒｆ２）ｂ）−Ｈ＋基としては、スルホン酸基（−ＳＯ３−Ｈ＋基）、スルホンイミド基（−ＳＯ２Ｎ（ＳＯ２Ｒｆ２）−Ｈ＋基）、またはスルホンメチド基（−ＳＯ２Ｃ（ＳＯ２Ｒｆ２）２）−Ｈ＋基）が挙げられる。
Ｙ２としては、フッ素原子またはトリフルオロメチル基が好ましい。
【００５９】
単位（Ｕ７）としては、単位（Ｕ７−１）が好ましく、ポリマー（Ｈ１）の製造が容易であり、工業的実施が容易である点から、単位（Ｕ７−１１）、単位（Ｕ７−１２）、単位（Ｕ７−１３）または単位（Ｕ７−１４）がより好ましい。
【００６０】
【化７】
2011065838.tif 000009
【００６１】
ただし、Ｚは、フッ素原子またはトリフルオロメチル基であり、ｍは、０〜３の整数であり、ｐは、０または１であり、ｎは、１〜１２の整数であり、ｍ＋ｐ＞０である。
【００６２】
繰り返し単位（Ｄ）：
繰り返し単位（Ｄ）としては、機械的強度および化学的な耐久性の点から、ペルフルオロモノマーに基づく繰り返し単位が好ましく、ＴＦＥに基づく繰り返し単位がより好ましい。
ＴＦＥに基づく繰り返し単位の割合は、特には限定されないが、ポリマー（Ｈ１）の当量重量が好ましい範囲となるように、適宜調整すればよい。
【００６３】
（触媒層）
触媒層１１は、固体高分子電解質ポリマーと触媒とを含む。
触媒としては、カーボン担体に白金または白金合金を担持した担持触媒が挙げられる。
カーボン担体としては、カーボンブラック粉末が挙げられ、耐久性の点から、熱処理等でグラファイト化したカーボンブラック粉末が好ましい。
【００６４】
触媒層１１における触媒と固体高分子電解質ポリマーとの質量比（触媒／固体高分子電解質ポリマー）は、導電性および撥水性の点から、５／５〜９．５／０．５が好ましく、６／４〜８／２がより好ましい。
【００６５】
触媒層１１は、フラッディングの抑制効果が高まる点から、撥水化剤を含んでいてもよい。
撥水化剤としては、ＴＦＥとヘキサフルオロプロピレンとのコポリマー、ＴＦＥとペルフルオロ（アルキルビニルエーテル）とのコポリマー、ポリテトラフルオロエチレン（以下、ＰＴＦＥと記す。）等が挙げられる。撥水化剤としては、触媒層１１を撥水化処理しやすい点から、溶媒に溶解できる含フッ素ポリマーが好ましい。
撥水化剤の量は、触媒層（１００質量％）中、０．０１〜３０質量％が好ましい。
【００６６】
カソード触媒層：
カソード１４の触媒層１１は、固体高分子電解質ポリマーとしてポリマー（Ｈ）を含むため、ポリマー（Ｈ）の高いプロトン導電性、酸素透過性および酸素／窒素分離特性により、カソード１４における酸素還元反応に対する過電圧が低減され、その結果、反応速度の向上が図られている。
【００６７】
カソード１４の触媒層１１に含まれる白金量は、電極反応を効率よく行うための最適な厚さの点から、０．０５〜０．６ｍｇ／ｃｍ２が好ましく、原料のコストと性能とのバランスの点から、０．１〜０．３５ｍｇ／ｃｍ２がより好ましい。
カソード１４の触媒層１１は、触媒層１１中の固体高分子電解質ポリマーの高次構造を安定化させ、かつ酸素／窒素分離特性を高めるために、１５０〜１８０℃の温度で、１〜６０分熱処理することが好ましい。熱処理は、触媒層１１を乾燥させ形成させた直後に実施してもよいし、膜電極接合体１０を作製した後に実施してもよい。
【００６８】
アノード触媒層：
アノード１３の触媒層１１に含まれる固体高分子電解質ポリマーとしては、特には限定されないが、カソード１４の触媒層１１と同様にポリマー（Ｈ）を用いてもよいし、上述した従来のポリマー（１）を用いてもよい。
【００６９】
アノード１３の触媒層１１に含まれる固体高分子電解質ポリマーのイオン交換容量は、１．０〜２．８ミリ当量／ｇ乾燥樹脂が好ましい。イオン交換容量が１．０ミリ当量／ｇ乾燥樹脂以上であれば、低加湿ないし無加湿条件下におけるプロトン導電性が低くなりすぎない。イオン交換容量が２．８ミリ当量／ｇ乾燥樹脂以下であれば、固体高分子電解質ポリマーの膨潤度が高くなりすぎない。そのため、固体高分子電解質ポリマーが加湿水に溶解することがない。イオン交換容量は、低加湿ないし無加湿条件下におけるプロトン導電性を確保でき、かつ過度な膨潤も起こらない点から、１．１〜２．５ミリ当量／ｇ乾燥樹脂が好ましく、高温、かつ無加湿条件下に好適な点から、１．６〜２．２ミリ当量／ｇ乾燥樹脂がより好ましい。
【００７０】
アノード１３の触媒層１１に含まれる白金量は、電極反応を効率よく行うための最適な厚さの点から、０．０１〜０．３ｍｇ／ｃｍ２が好ましく、原料のコストと性能とのバランスの点から、０．０５〜０．２ｍｇ／ｃｍ２がより好ましい。
【００７１】
（ガス拡散層）
ガス拡散層１２は、触媒層１１に均一にガスを拡散させる機能および集電体としての機能を有する。
ガス拡散層１２としては、カーボンペーパー、カーボンクロス、カーボンフェルト等が挙げられる。
ガス拡散層１２は、ＰＴＦＥ等によって撥水化処理されていることが好ましい。
【００７２】
（カーボン層）
膜電極接合体１０は、図２に示すように、触媒層１１とガス拡散層１２との間にカーボン層１６を有していてもよい。カーボン層１６を配置することにより、触媒層１１の表面のガス拡散性が向上し、固体高分子形燃料電池の発電特性が大きく向上する。
【００７３】
カーボン層１６は、カーボンと非イオン性含フッ素ポリマーとを含む層である。
カーボンとしては、繊維径１〜１０００ｎｍ、繊維長１０００μｍ以下のカーボンナノファイバーが好ましい。
非イオン性含フッ素ポリマーとしては、ＰＴＦＥ等が挙げられる。
【００７４】
（固体高分子電解質膜）
固体高分子電解質膜１５は、イオン交換樹脂を主成分とする電解質膜である。イオン交換樹脂単体からなる膜でもよいし、補強体により補強されていてもよい。
【００７５】
イオン交換樹脂としては、耐久性の点から、含フッ素イオン交換樹脂が好ましく、イオン交換基を有するペルフルオロカーボンポリマー（エーテル結合性酸素原子を含んでいてもよい。）がより好ましく、ＴＦＥに基づく繰り返し単位と単位（Ｕ７）とからなるポリマー、またはＴＦＥに基づく繰り返し単位と単位（Ｕ６）とからなるポリマー、またはＴＦＥに基づく繰り返し単位と単位（Ｕ６）と単位（Ｕ７）とからなるポリマーがさらに好ましい。単位（Ｍ６）を有するポリマーは、従来のイオン交換樹脂の膜よりも高い軟化温度を有し、かつ柔軟性が高いため、電気抵抗が低く、従来のイオン交換樹脂の膜よりも高い耐熱性を有し、かつ湿潤状態における膨潤と乾燥状態における収縮とを繰り返しても破損しにくい。
【００７６】
固体高分子電解質膜１５は、耐久性をさらに向上させるために、セリウムおよびマンガンからなる群から選ばれる１種以上の原子を含んでいてもよい。セリウム、マンガンは、固体高分子電解質膜１５の劣化を引き起こす原因物質である過酸化水素を分解する。セリウム、マンガンは、イオンとして固体高分子電解質膜１５中に存在することが好ましく、イオンとして存在すれば固体高分子電解質膜１５中でどのような状態で存在してもかまわない。
【００７７】
固体高分子電解質膜１５は、乾燥を防ぐための保水剤として、シリカ、ヘテロポリ酸（リン酸ジルコニウム、リンモリブデン酸、リンタングステン酸等）を含んでいてもよい。
【００７８】
固体高分子電解質膜１５の厚さは、５〜３０μｍが好ましく、１０〜２５μｍがより好ましい。固体高分子電解質膜１５の厚さが３０μｍ以下であれば、低加湿ないし無加湿条件下での固体高分子形燃料電池の発電特性の低下がより抑えられる。また、固体高分子電解質膜１５の厚さが５μｍ以上であれば、ガスリークや電気的な短絡を抑えることができる。
固体高分子電解質膜１５の厚さは、固体高分子電解質膜１５の断面をＳＥＭ等によって観察することにより測定する。
【００７９】
固体高分子電解質膜１５に含まれるイオン交換樹脂のイオン交換容量は、０．９〜２．５ミリ当量／ｇ乾燥樹脂が好ましい。イオン交換容量が０．９ミリ当量／ｇ乾燥樹脂以上であれば、低加湿ないし無加湿条件下における膜のプロトン導電性が低くなりすぎない。イオン交換容量が２．５ミリ当量／ｇ乾燥樹脂以下であれば、固体高分子電解質膜１５の膨潤度が高くなりすぎず、寸法変化が大きくなりすぎない。その結果、触媒層１１との剥離が生じにくく、また、セル内部で膜にしわが発生しにくい。イオン交換容量は、低加湿ないし無加湿条件下におけるプロトン導電性を確保でき、かつ過度な寸法変化も起こらない点から、１．１〜２．０ミリ当量／ｇ乾燥樹脂が好ましく、高温、かつ無加湿条件下に好適な点から、１．３〜１．８ミリ当量／ｇ乾燥樹脂がより好ましい。
【００８０】
（膜電極接合体の製造方法）
膜電極接合体１０は、たとえば、下記の方法にて製造される。
（ａ−１）固体高分子電解質膜１５上に触媒層１１を形成して膜触媒層接合体とし、該膜触媒層接合体をガス拡散層１２で挟み込む方法。
（ａ−２）ガス拡散層１２上に触媒層１１を形成して電極（アノード１３、カソード１４）とし、固体高分子電解質膜１５を該電極で挟み込む方法。
【００８１】
膜電極接合体１０がカーボン層１６を有する場合、膜電極接合体１０は、たとえば、下記の方法にて製造される。
（ｂ−１）基材フィルム上に、カーボンおよび非イオン性含フッ素ポリマーを含む分散液を塗布し、乾燥させてカーボン層１６を形成し、カーボン層１６上に触媒層１１を形成し、触媒層１１と固体高分子電解質膜１５とを貼り合わせ、基材フィルムを剥離して、カーボン層１６を有する膜触媒層接合体とし、該膜触媒層接合体をガス拡散層１２で挟み込む方法。
（ｂ−２）ガス拡散層１２上に、カーボンおよび非イオン性含フッ素ポリマーを含む分散液を塗布し、乾燥させてカーボン層１６を形成し、（ａ−１）の方法における膜触媒層接合体を、カーボン層１６を有するガス拡散層１２で挟み込む方法。
【００８２】
触媒層１１の形成方法としては、下記の方法が挙げられる。
（ｙ−１）触媒層形成用液を、固体高分子電解質膜１５、ガス拡散層１２、またはカーボン層１６上に塗布し、乾燥させる方法。
（ｙ−２）触媒層形成用液を基材フィルム上に塗布し、乾燥させ触媒層１１を形成し、該触媒層１１を固体高分子電解質膜１５上に転写する方法。
【００８３】
触媒層形成用液は、固体高分子電解質ポリマーおよび触媒を分散媒に分散させた液である。触媒層形成用液は、たとえば、本発明における固体高分子電解質ポリマーを液状組成物とし、触媒の分散液とを混合することにより調製できる。
触媒層形成用液は、触媒層１１の形成方法によって粘度が異なるため、数十ｃＰ程度の分散液であってもよく、２００００ｃＰ程度のペーストであってもよい。
触媒層形成用液は、粘度を調節するために、増粘剤を含んでいてもよい。増粘剤としては、エチルセルロース、メチルセルロース、セロソルブ系増粘剤、フッ素系溶剤（５フッ化プロパノール、フロン等。）が挙げられる。
【００８４】
（作用効果）
以上説明した膜電極接合体１０は、カソード触媒層にイオン交換容量が高く、酸素透過性が高く、かつ酸素／窒素分離性の高い固体高分子電解質ポリマーを用いているため、発電特性（出力電圧等）が高い。特に、低加湿度ないし無加湿条件下でも高い発電性能を発現できるため、加湿システムの簡素化に寄与できる。
【００８５】
すなわち、カソード１４の触媒層１１が、固体高分子電解質ポリマーとして、イオン交換容量が０．９〜２．５ミリ当量／ｇ乾燥樹脂であり、高真空法にて温度１００℃の条件で測定した酸素透過係数が１×１０−１２〔ｃｍ３（Ｎｏｒｍａｌ）・ｃｍ／ｃｍ２・ｓ・Ｐａ〕以上であり、かつ１００℃の酸素／窒素分離係数が２．５以上であるポリマー（Ｈ）を含むため、ポリマー（Ｈ）が窒素を排除しながら反応場に酸素を効率的に供給することで反応活性が向上し、発電特性を向上できる。特に、高温、かつ低加湿ないし無加湿条件下での発電特性を高くすることができる。
【００８６】
＜固体高分子形燃料電池＞
本発明の膜電極接合体は、固体高分子形燃料電池に用いられる。固体高分子形燃料電池は、たとえば、２つのセパレータの間に膜電極接合体を挟んでセルを形成し、複数のセルをスタックすることにより製造される。
セパレータとしては、燃料ガスまたは酸素を含む酸化剤ガス（空気、酸素等）の通路となる溝が形成された導電性カーボン板等が挙げられる。
【００８７】
固体高分子形燃料電池の種類としては、水素／酸素型燃料電池、直接メタノール型燃料電池（ＤＭＦＣ）等が挙げられる。ＤＭＦＣの燃料に用いるメタノールまたはメタノール水溶液は、液フィードであってもよく、ガスフィードであってもよい。
【実施例】
【００８８】
以下、実施例により本発明を具体的に説明するが、本発明の技術的範囲がこれに限定されるものではない。
【００８９】
（イオン交換容量）
固体高分子電解質ポリマーのイオン交換容量は、下記の方法により求めた。
ポリマーをグローブボックス中に入れ、乾燥窒素を流した雰囲気中に２４時間以上放置し、乾燥させた。グローブボックス中でポリマーの乾燥質量を測定した。
ポリマーを２モル／Ｌの塩化ナトリウム水溶液に浸漬し、６０℃で１時間放置した後、室温まで冷却した。ポリマーを浸漬していた塩化ナトリウム水溶液を、０．５モル／Ｌの水酸化ナトリウム水溶液で滴定することにより、ポリマーのイオン交換容量を求めた。
【００９０】
（モノマー（ａ））
化合物（Ｍ１−１）：
【００９１】
【化８】
2011065838.tif 000010
【００９２】
化合物（Ｍ４−１）：
【００９３】
【化９】
2011065838.tif 000011
【００９４】
（モノマー（ｂ））
化合物（Ｍ５−１）の合成：
国際公開第２００３／０３７８８５号パンフレットのｐ．３７−４２の実施例に記載の方法にしたがって、化合物（Ｍ５−１）を合成した。
【００９５】
【化１０】
2011065838.tif 000012
【００９６】
（モノマー（ｃ））
化合物（Ｍ６−１２）の合成：
特開２００８−２０２０３９号公報の例１に記載の方法にしたがって、化合物（Ｍ６−１２）を合成した。
【００９７】
【化１１】
2011065838.tif 000013
【００９８】
化合物（Ｍ７−１１）：
【００９９】
【化１２】
2011065838.tif 000014
【０１００】
（ラジカル開始剤）
化合物（ｉ−１）：
（（ＣＨ３）２ＣＨＯＣＯＯ）２  ・・・（ｉ−１）。
化合物（ｉ−２）：
【０１０１】
【化１３】
2011065838.tif 000015
【０１０２】
化合物（ｉ−３）：
（Ｃ３Ｆ７ＣＯＯ）２  ・・・（ｉ−３）。
【０１０３】
（溶媒）
化合物（ｓ−１）：
ＣＣｌＦ２ＣＦ２ＣＨＣｌＦ  ・・・（ｓ−１）。
化合物（ｓ−２）：
ＣＨ３ＣＣｌ２Ｆ  ・・・（ｓ−２）。
【０１０４】
〔例１〕
内容積２３０ｍＬのステンレス製オートクレーブに、化合物（Ｍ１−１）の３１．００ｇ、化合物（Ｍ７−１１）の２１４．５ｇおよび化合物（ｉ−１）の８０ｍｇを仕込み、液体窒素による冷却下、充分脱気した。その後、ＴＦＥの７．２４ｇを仕込んで、４０℃に昇温して、２４時間撹拌した後、オートクレーブを冷却して反応を停止した。
生成物を化合物（ｓ−１）で希釈した後、これにｎ−ヘキサンを添加し、ポリマーを凝集してろ過した。その後、化合物（ｓ−１）中でポリマーを撹拌し、ｎ−ヘキサンで再凝集し、８０℃で一晩減圧乾燥し、ポリマー（Ｆ−１）を得た。収量は４１ｇであった。
【０１０５】
１９Ｆ−ＮＭＲでポリマー（Ｆ−１）の組成を求めたところ、ＴＦＥに基づく繰り返し単位／単位（Ｕ１−１）／化合物（Ｍ７−１１）に基づく繰り返し単位＝３１／４７／２２（モル比）であり、ポリマー（Ｆ−１）中の環状構造を有する繰り返し単位の比率は４７モル％であった。
【０１０６】
ポリマー（Ｆ−１）を、メタノールの２０質量％および水酸化カリウムの１５質量％を含む水溶液に４０時間浸漬させることにより、ポリマー（Ｆ−１）中の−ＳＯ２Ｆ基を加水分解し、−ＳＯ３Ｋ基に変換した。ついで、該ポリマーを、３モル／Ｌの塩酸水溶液に２時間浸漬した。塩酸水溶液を交換し、同様の処理をさらに４回繰り返し、ポリマー中の−ＳＯ３Ｋ基がスルホン酸基に変換されたポリマー（Ｈ−１）を得た。該ポリマー（Ｈ−１）を超純水で充分に水洗した。ポリマー（Ｈ−１）のイオン交換容量を測定したところ、イオン交換容量は０．９４ミリ当量／ｇ乾燥樹脂であった。
【０１０７】
ポリマー（Ｈ−１）に、エタノールと水との混合溶媒（エタノール／水＝７０／３０質量比）を加え、固形分濃度を１５質量％に調整し、オートクレーブを用い１２５℃で８時間、撹拌した。さらに水を加え、固形分濃度を７．０質量％に調整し、ポリマー（Ｈ−１）が分散媒に分散した液状組成物（Ｅ−１）を得た。分散媒の組成は、エタノール／水＝３５／６５（質量比）であった。
【０１０８】
液状組成物（Ｅ−１）をＥＴＦＥシート上にダイコータにて塗布し、８０℃で３０分乾燥し、さらに１６５℃で３０分の熱処理を施し、厚さ３０μｍのガス透過性測定用キャスト膜を形成した。得られたキャスト膜の１００℃における酸素透過係数および窒素透過係数を、高真空法ガス透過装置を用いて測定した。結果を表１に示す。
【０１０９】
〔例２〕
カーボン粉末に白金を５０質量％担持した担持触媒の１０ｇに水の３９ｇを加え、１０分間超音波を照射し、触媒の分散液を得た。触媒の分散液に、液状組成物（Ｅ−１）の６０ｇを加え、さらにエタノールの６４ｇを加えて固形分濃度を８質量％とし、触媒層形成用液を得た。該液を別途用意したエチレンとＴＦＥとの共重合体からなるシート（商品名：アフレックス１００Ｎ、旭硝子社製、厚さ１００μｍ）（以下、ＥＴＦＥシートと記す。）上に塗布し、８０℃で３０分乾燥させ、さらに１６５℃で３０分の熱処理を施し、白金量が０．３５ｍｇ／ｃｍ２の触媒層を形成した。
【０１１０】
内容積１２５ｍＬのステンレス製オートクレーブに、化合物（Ｍ６−１２）の４５．９ｇ、化合物（ｓ−１）の１６．５ｇおよび化合物（ｉ−１）の１２．６５ｍｇを仕込み、液体窒素による冷却下、充分脱気した。その後、４０℃に昇温して、ＴＦＥを系内に導入し、圧力を０．５５ＭＰａＧに保持した。４０℃で４．３時間撹拌した後、系内のガスをパージし、オートクレーブを冷却して反応を終了した。
生成物を化合物（ｓ−１）で希釈した後、これに化合物（ｓ−２）を添加し、ポリマーを凝集してろ過した。その後、化合物（ｓ−１）中でポリマーを撹拌し、化合物（ｓ−２）で再凝集し、８０℃で一晩減圧乾燥し、ポリマー（Ｆ−２）を得た。収量は６．５ｇであった。
【０１１１】
ポリマー（Ｆ−２）を用いて、上記と同様の方法で、ポリマー（Ｈ−２）を得た。
ポリマー（Ｈ−２）のイオン交換容量を測定したところ、イオン交換容量は１．５１ミリ当量／ｇ乾燥樹脂であった。
【０１１２】
ポリマー（Ｈ−２）に、エタノール、水および１−ブタノールの混合溶媒（エタノール／水／１−ブタノール＝３５／５０／１５質量比）を加え、固形分濃度を１５質量％に調整し、オートクレーブを用い１２５℃で８時間、撹拌した。さらに水を加え、固形分濃度を９質量％に調整し、ポリマー（Ｈ−２）が分散媒に分散した液状組成物（Ｅ−２）を得た。分散媒の組成は、エタノール／水／１−ブタノール＝２０／７０／１０（質量比）であった。
【０１１３】
液状組成物（Ｅ−２）をＥＴＦＥシート上にダイコータにて塗布し、８０℃で３０分乾燥し、さらに１９０℃で３０分の熱処理を施し、厚さ２０μｍの固体高分子電解質膜を形成した。
【０１１４】
固体高分子電解質膜からＥＴＦＥシートを剥離した後、固体高分子電解質膜を２枚のＥＴＦＥシート付き触媒層で挟み、プレス温度１６０℃、プレス時間５分、圧力３ＭＰａの条件にて加熱プレスし、固体高分子電解質膜の両面に触媒層を接合し、触媒層からＥＴＦＥシートを剥離して、電極面積２５ｃｍ２の膜触媒層接合体を得た。
【０１１５】
カーボンペーパーからなるガス拡散層上に、カーボンとＰＴＦＥとからなるカーボン層を形成した。
カーボン層と触媒層とが接するように、膜触媒層接合体をガス拡散層で挟み、膜電極接合体を得た。
【０１１６】
膜電極接合体を発電用セルに組み込み、下記の条件下で発電特性の評価を実施した。
膜電極接合体のアノードに水素（利用率５０％）、カソードに空気（利用率５０％）を、それぞれ１７５ｋＰａ（絶対圧力）に加圧して供給した。水素および空気ともに加湿せずに供給し、電流密度は１．０Ａ／ｃｍ２で一定として、８０℃から上昇させた。温度上昇とともに発電電圧が低下していき、電圧０．５Ｖに低下する温度を記録した。結果を表１に示す。
【０１１７】
〔例３〕
内容積１００５ｍＬのステンレス製オートクレーブに、化合物（Ｍ５−１）の３０．３６ｇ、化合物（ｓ−１）の６６５．８ｇ、メタノールの２７９ｍｇおよび化合物（ｉ−１）の３６．８ｍｇを仕込み、液体窒素による冷却下、充分脱気した。その後、４０℃に昇温してから、ＴＦＥの４５．８ｇを仕込んで５時間撹拌した後、オートクレーブを冷却して反応を停止した。
生成物を化合物（ｓ−１）で希釈した後、これにｎ−ヘキサンを添加し、ポリマーを凝集してろ過した。その後、化合物（ｓ−１）中でポリマーを撹拌し、ｎ−ヘキサンで再凝集し、８０℃で一晩減圧乾燥し、ポリマー（Ｆ−３）を得た。収量は２２．８ｇであった。
【０１１８】
１９Ｆ−ＮＭＲでポリマー（Ｆ−３）の組成を求めたところ、ＴＦＥに基づく繰り返し単位／化合物（Ｍ５−１）に基づく繰り返し単位＝６７／３３（モル比）であり、ポリマー（Ｆ−３）中の環状構造を有する繰り返し単位の比率は３３モル％であった。
【０１１９】
ポリマー（Ｆ−３）を用いて、例１と同様の方法で、ポリマー（Ｈ−３）、液状組成物（Ｅ−３）を得た。また、ポリマー（Ｈ−３）のイオン交換容量を測定したところ、イオン交換容量は１．５９ミリ当量／ｇ乾燥樹脂であった。
【０１２０】
例１と同様にして厚さ３０μｍのガス透過性測定用キャスト膜を形成した。得られたキャスト膜の１００℃における酸素透過係数および窒素透過係数を、高真空法ガス透過装置を用いて測定した。結果を表１に示す。
【０１２１】
〔例４〕
触媒の分散液に加える液状組成物として、液状組成物（Ｅ−３）を用いた以外は例２と同様にして膜電極接合体を作製し、例２と同様の条件で発電特性を測定した。結果を表１に示す。
【０１２２】
〔例５〕
内容積１２５ｍＬのステンレス製オートクレーブに、化合物（Ｍ５−１）の９．１６ｇ、化合物（Ｍ４−１）の５．６７ｇ、化合物（ｓ−１）の５．０ｇおよび化合物（ｉ−２）の２．４ｍｇを仕込み、液体窒素による冷却下、充分脱気した。その後、６５℃に昇温して、２３．５時間撹拌した後、オートクレーブを冷却して反応を停止した。
生成物を化合物（ｓ−１）で希釈した後、これにｎ−ヘキサンを添加し、ポリマーを凝集してろ過した。その後、化合物（ｓ−１）中でポリマーを撹拌し、ｎ−ヘキサンで再凝集し、８０℃で一晩減圧乾燥し、ポリマー（Ｆ−４）を得た。収量は６．３５ｇであった。ポリマー（Ｆ−４）中の環状構造を有する繰り返し単位の比率は１００モル％である。
【０１２３】
ポリマー（Ｆ−４）を用いて、例１と同様の方法で、ポリマー（Ｈ−４）、液状組成物（Ｅ−４）を得た。また、ポリマー（Ｈ−４）のイオン交換容量を測定したところ、イオン交換容量は１．５４ミリ当量／ｇ乾燥樹脂であった。
【０１２４】
例１と同様にして厚さ３０μｍのガス透過性測定用キャスト膜を形成する。得られたキャスト膜の１００℃における酸素透過係数および窒素透過係数を、高真空法ガス透過装置を用いて測定し、結果を表１に示す。
【０１２５】
〔例６〕
触媒の分散液に加える液状組成物として、液状組成物（Ｅ−４）を用いた以外は例２と同様にして膜電極接合体を作製する。例２と同様の条件で発電特性を測定し、結果を表１に示す。
【０１２６】
〔例７〕
内容積１２５ｍＬのステンレス製オートクレーブに、化合物（Ｍ７−１１）の４９．６４ｇ、化合物（ｓ−１）の２８．２２ｇおよび化合物（ｓ−１）に３．２質量％の濃度で溶解した化合物（ｉ−３）の３８．９ｍｇを仕込み、液体窒素による冷却下、充分脱気した。その後、３０℃に昇温して、ＴＦＥを系内に導入し、圧力を０．３７ＭＰａＧに保持した。４．８時間撹拌した後、オートクレーブを冷却して反応を停止した。
生成物を化合物（ｓ−１）で希釈した後、これに化合物（ｓ−２）を添加し、ポリマーを凝集してろ過した。その後、化合物（ｓ−１）中でポリマーを撹拌し、化合物（ｓ−２）で再凝集し、８０℃で一晩減圧乾燥し、ポリマー（Ｆ−５）を得た。収量は１５．０ｇであった。
【０１２７】
ポリマー（Ｆ−５）を用いて、例１と同様の方法で、ポリマー（Ｈ−５）、液状組成物（Ｅ−５）を得た。また、ポリマー（Ｈ−５）のイオン交換容量を測定したところ、イオン交換容量は１．１０ミリ当量／ｇ乾燥樹脂であった。
【０１２８】
例１と同様にして厚さ３０μｍのガス透過性測定用キャスト膜を形成した。得られたキャスト膜の１００℃における酸素透過係数および窒素透過係数を、高真空法ガス透過装置を用いて測定した。結果を表１に示す。
【０１２９】
〔例８〕
触媒の分散液に加える液状組成物として、液状組成物（Ｅ−５）を用いた以外は例２と同様にして膜電極接合体を作製した。例２と同様の条件で発電特性を測定した。結果を表１に示す。
【０１３０】
【表１】
2011065838.tif 000016
【産業上の利用可能性】
【０１３１】
本発明の膜電極接合体は、高温や低加湿といった幅広い条件でも運転可能な固体高分子形燃料電池に使用できる膜電極接合体として有用である。
【符号の説明】
【０１３２】
１０  膜電極接合体
１１  触媒層
１２  ガス拡散層
１３  アノード
１４  カソード
１５  固体高分子電解質膜
１６  カーボン層
【図１】
2011065838.tif 000017
【図２】
2011065838.tif 000018